СПОСОБ ПОЛУЧЕНИЯ ПИРОКСИЛИНОВОГО СФЕРИЧЕСКОГО ПОРОХА ДЛЯ 7,62 мм СПОРТИВНОГО ПАТРОНА

Способ получения пироксилинового сферического пороха для 7,62 мм спортивного патрона, включающий приготовление порохового лака при перемешивании в водной среде смеси нитроцеллюлозы с возвратно-технологическими отходами совместно с дифениламином и растворителем - этилацетатом, диспергирование порохового лака на сферические частицы, удаление этилацетата, промывку, мокрую сортировку, графитовку, сушку, сухую сортировку, мешку и комплектацию общих партий, отличающийся тем, что в реактор заливают 3,5-4,6 мас.ч. воды, по отношению к нитроцеллюлозе, загружают при перемешивании 1 мас.ч. нитроцеллюлозы с содержанием оксида азота 212,7-214,0 мл NO/г, до 30 мас. % возвратно-технологических отходов после мокрой сортировки и от 3,0 до 5,0 мас.% технологических отходов после сухой сортировки сферического пороха от предшествующих операций, загружают к массе нитроцеллюлозы 0,5-0,8 мас.% дифениламина и проводят перемешивание в течение 10-15 минут, заливают 3,5-4,2 мас.ч. растворителя-этилацетата, ведут приготовление порохового лака при температуре 55-68°C в течение 40-60 минут, а затем после ввода защитного коллоида - клея мездрового в количестве 0,8-1,2 мас. %, по отношению к воде, ведут дробление порохового лака на сферические частицы в течение 40-60 минут при температуре в реакторе 60-68°C, вводят по отношению к воде 2,2-2,5 мас. % сернокислого натрия и ведут отгонку этилацетата из пороховых элементов при температуре теплоносителя, подаваемого в рубашку реактора, при этом в течение 10-15 минут температуру теплоносителя поднимают до 84-86°C и ведут выдержку, отгоняют 70-75 мас.% этилацетата, после чего в течение 10-15 минут температуру теплоносителя поднимают до 96-98°C и ведут выдержку до достижения температуры смеси в реакторе 96-98°C.